ПОЛИУРЕТАНОВАЯ ДИСПЕРСИЯ СО СВЕРХВЫСОКИМ СОДЕРЖАНИЕМ ТВЕРДОГО ВЕЩЕСТВА И НЕПРЕРЫВНЫЙ СПОСОБ ПОЛУЧЕНИЯ ПОЛИУРЕТАНОВЫХ ДИСПЕРСИЙ СО СВЕРХВЫСОКИМ СОДЕРЖАНИЕМ ТВЕРДОГО ВЕЩЕСТВА

1. Непрерывный способ получения полиуретановой дисперсии со сверхвысоким содержанием твердого вещества, включающий стадии:
обеспечения первого потока, в котором указанный первый поток включает первый полиуретановый преполимер или эмульсию первого полиуретанового преполимера;
обеспечения второго потока, в котором указанный второй поток представляет собой фазу среды, выбранной из группы, состоящей из второго полиуретанового преполимера, эмульсии второго полиуретанового преполимера, полиуретановой дисперсии с низким содержанием твердого вещества, зародыша латекса и их комбинаций;
непрерывного слияния указанного первого потока с указанным вторым потоком в присутствии удлинителя цепи;
таким образом получения указанной полиуретановой дисперсии со сверхвысоким содержанием твердого вещества, где указанная полиуретановая дисперсия со сверхвысоким содержанием твердого вещества имеет по меньшей мере содержание твердого вещества по меньшей мере 60 вес.% указанного твердого вещества, основываясь на общем весе указанной полиуретановой дисперсии со сверхвысоким содержанием твердого вещества, и вязкость менее чем 5000 сП при 20 об/мин при 21°C, используя шпиндель #4 с вискозиметром Брукфильда.
2. Непрерывный способ получения полиуретановой дисперсии со сверхвысоким содержанием твердого вещества по п.1, в котором указанный первый поток включает смолы первого полимера и указанный второй поток включает смолы второго полимера и в котором указанная смола первого полимера и указанная смола второго полимера имеют соотношение объемного среднего размера частицы от 1:5 до 1:2.
3. Непрерывный способ получения полиуретановой дисперсии со сверхвысоким содержанием твердого вещества по п.2, в котором указанная смола первого полимера и указанная смола второго полимера имеет соотношение объемного среднего размера частицы в диапазоне около 1:3.
4. Непрерывный способ получения полиуретановой дисперсии со сверхвысоким содержанием твердого вещества по п.1, в котором указанный первый поток включает смолы первого полимера и указанный второй поток включает смолы второго полимера и в котором указанная полиуретановая дисперсия со сверхвысоким содержанием твердого вещества включает 20-40 вес.% указанных смол первого полимера, имеющего размер частиц от 0,04 до 5,0 мкм, и 60-80 вес.% указанных смол второго полимера, имеющего размер частиц от 0,05 до 5,0 мкм, основываясь на общем весе указанной смолы первого полимера и указанной смолы второго полимера.
5. Непрерывный способ получения полиуретановой дисперсии со сверхвысоким содержанием твердого вещества по п.1, в котором указанный зародыш латекса выбирают из группы, состоящей из дисперсии, эмульсии и латекса олефинов, эпоксидных смол, кремния, стирола, акрилата, бутадиена, изопрена, винилацетата, их сополимеров и их смесей.
6. Непрерывный способ получения полиуретановой дисперсии со сверхвысоким содержанием твердого вещества по п.1, в котором указанный зародыш латекса представляет собой жировую фазу, эмульгированную в воде.
7. Непрерывный способ получения полиуретановой дисперсии со сверхвысоким содержанием твердого вещества, включающий стадии:
обеспечения первого потока, в котором указанный первый поток представляет собой первый поток полиуретанового преполимера;
обеспечения второго потока, в котором указанный второй поток представляет собой фазу среды;
непрерывного слияния указанного первого и указанного второго потоков вместе в присутствии поверхностно-активного вещества при температуре от 10 до 70°C, в котором отношение указанного второго потока к первому потоку находится в диапазоне от 0,1 до 0,6 и в котором указанное поверхностно-активное вещество присутствует в диапазоне концентраций от 0,1 до 3,0%, основываясь на общем весе указанного первого потока, указанного второго потока и указанного поверхностно-активного вещества;
таким образом получения указанной полиуретановой дисперсии со сверхвысоким содержанием твердого вещества, где указанная полиуретановая дисперсия со сверхвысоким содержанием твердого вещества имеет по меньшей мере содержание твердого вещества по меньшей мере 60 вес.% указанного твердого вещества, основываясь на общем весе указанной полиуретановой дисперсии со сверхвысоким содержанием твердого вещества, и вязкость менее чем 5000 сП при 20 об/мин при 21°C, используя шпиндель #4 с вискозиметром Брукфильда.
8. Полиуретановая дисперсия со сверхвысоким содержанием твердого вещества, полученная согласно непрерывному способу по п.1 или 7.
9. Полиуретановая дисперсия со сверхвысоким содержанием твердого вещества по п.8, в которой указанная полиуретановая дисперсия со сверхвысоким содержанием твердого вещества дополнительно включает неорганический наполнитель.
10. Непрерывный способ получения полиуретановой дисперсии со сверхвысоким содержанием твердого вещества по п.1 или 7, в котором указанный первый или второй полиуретановый преполимер представляет собой продукт реакции по меньшей мере одного полиизоцианата и по меньшей мере одного полиола.
11. Непрерывный способ получения полиуретановой дисперсии со сверхвысоким содержанием твердого вещества по п.10, в котором указанный полиизоцианат представляет собой ароматический или алифатический.
12. Непрерывный способ получения полиуретановой дисперсии со сверхвысоким содержанием твердого вещества по п.11, в котором указанный полиол выбран из группы, состоящей из простого полиэфира, сложного полиэфира, поликарбоната, масла семян природного полиола и их комбинаций.
13. Непрерывный способ получения полиуретановой дисперсии со сверхвысоким содержанием твердого вещества по п.12, в котором указанный первый или второй полиуретановый преполимер представляет собой ионный или неионный.
14. Непрерывный способ получения полиуретановой дисперсии со сверхвысоким содержанием твердого вещества по п.8, в котором указанный первый или второй полиуретановый преполимер представляет собой с концевой изоцианатной или с концевой гидроксильной группой.
15. Непрерывный способ получения полиуретановой дисперсии со сверхвысоким содержанием твердого вещества по п.8, в котором указанный первый или второй полиуретановый преполимер представляет собой с концевой изоцианатной или с концевой гидроксильной группой.
16. Способ получения изделия, включающий стадии:
обеспечения первого потока, в котором указанный первый поток включает первый полиуретановый преполимер или эмульсию первого полиуретанового преполимера;
обеспечения второго потока, в котором второй поток представляет собой фазу среды, выбранной из группы, состоящей из второго полиуретанового преполимера, эмульсии второго полиуретанового преполимера, полиуретановой дисперсии, эмульсии зародыша латекса или их комбинаций;
непрерывного слияния первого потока со вторым потоком необязательно в присутствии удлинителя цепи;
(4) таким образом получения полиуретановой дисперсии, имеющей содержание твердого вещества по меньшей мере 60 вес.% твердого вещества, основываясь на общем весе полиуретановой дисперсии со сверхвысоким содержанием твердого вещества, и вязкость менее чем 5000 сП при 20 об/мин при 21°C, используя шпиндель #4 с вискозиметром Брукфильда;
применения дисперсии к основанию;
высушивания дисперсии и
таким образом получения изделия.
17. Способ получения изделия, включающий стадии:
обеспечения первого потока, в котором указанный первый поток включает первый полиуретановый преполимер или эмульсию первого полиуретанового преполимера;
обеспечения второго потока, в котором второй поток представляет собой фазу среды, выбранной из группы, состоящей из второго полиуретанового преполимера, эмульсии второго полиуретанового преполимера, полиуретановой дисперсии, эмульсии зародыша латекса или их комбинации;
непрерывного слияния первого потока со вторым потоком необязательно в присутствии удлинителя цепи;
(4) таким образом получения полиуретановой дисперсии, имеющей содержание твердого вещества по меньшей мере 60 вес.% твердого вещества, основываясь на общем весе полиуретановой дисперсии со сверхвысоким содержанием твердого вещества, и вязкость менее чем 5000 сП при 20 об/мин при 21°C, используя шпиндель #4 с вискозиметром Брукфильда;
вспенивания дисперсии;
таким образом получения пены;
высушивания пены и
таким образом получения изделия.
18. Изделие, полученное способом по п.16 или 17.